(57)【要約】【課題】  埋込配線が形成される絶縁性基板の材料が耐熱性の高いものに限定されず、当該埋込配線の端子部の耐食性を向上でき、パターニングが少ない工程で且つ良好な膜厚精度で確実に行われる埋込配線の形成方法を提供する。【解決手段】  絶縁性基板１の表面に形成したマスク１７を用いて絶縁性基板１の表面を選択的に除去し、配線パターンに対応する平面形状を持つ溝１８を形成する。マスク１７を除去せずに絶縁性基板１の表面全体に金属ナノ粒子インクを塗布し、加熱により仮硬化させて金属ナノ粒子インク膜２０を形成する。マスク１７の剥離により膜２０の当該マスク上にある部分を選択的に除去して溝１８の内部に膜２０を残す。加熱により溝１８内の膜２０を本硬化させ所望のゲート配線２を得る【選択図】  図３
2008251814.tif 000002
【特許請求の範囲】
【請求項１】
絶縁性基板の表面に、所望の配線パターンに対応する開口部を持つマスクを形成する工程と、
前記マスクを用いて前記絶縁性基板の表面を選択的に除去することにより、前記配線パターンに対応する平面形状を持つ溝を前記絶縁性基板の表面に形成する工程と、
前記マスクを除去することなく前記絶縁性基板の表面全体に金属ナノ粒子インクを載置して、前記溝の内部に前記金属ナノ粒子インクを充填する工程と、
加熱により前記金属ナノ粒子インクを仮硬化させて金属ナノ粒子インク膜を形成する工程と、
前記マスクを剥離することにより前記金属ナノ粒子インク膜の当該マスク上にある部分を選択的に除去し、もって前記溝の内部に当該金属ナノ粒子インク膜を残す工程と、
加熱により前記溝の内部に残った当該金属ナノ粒子インク膜を本硬化させ、もって所望の埋込配線を得る工程と
を備えたことを特徴とする埋込配線の形成方法。
【請求項２】
前記溝を前記絶縁性基板の表面に形成する工程と、前記溝の内部に前記金属ナノ粒子インクを充填する工程の間に、前記溝の表面エネルギーを増加させる親インク処理工程を有する請求項１に記載の埋込配線の形成方法。
【請求項３】
前記親インク処理工程として、前記絶縁性基板にプラズマ処理もしくは紫外線処理が行われる請求項２に記載の埋込配線の形成方法。
【請求項４】
前記親インク処理工程により、前記溝の内面の表面エネルギーが前記金属ナノ粒子インクの表面張力よりも大きくなっている請求項２または３に記載の埋込配線の形成方法。
【請求項５】
前記金属ナノ粒子の平均粒径が１ｎｍ〜１００ｎｍの範囲に設定されている請求項１〜４のいずれか１項に記載の埋込配線の形成方法。
【請求項６】
前記金属ナノ粒子が、Ｃｒ，Ｆｅ，Ｎｉ，Ｃｕ，Ｚｎ，Ｇｅ，Ｐｄ，Ｐｔ，Ａｇ，Ｉｎ，Ｓｎ，Ｔｅ，Ａｕ，Ｂ，ＭｎおよびＲｈからなる群から選ばれる少なくとも１種の金属または合金の微粒子である請求項１〜５のいずれか１項に記載の埋込配線の形成方法。
【請求項７】
前記金属ナノ粒子が、Ｃｒ−Ｎｉ，Ｆｅ−Ｓｉ，Ｆｅ−Ｎｉ，Ｃｏ−Ｎｉ，Ｆｅ−Ｃｏ，Ｃｕ−Ｓｉ，Ｃｕ−Ｓｎ，Ｐｄ−Ｐｔ，Ａｇ−Ｐｄ，Ａｇ−Ｉｎ，Ａｇ−Ａｕ，Ａｇ−Ｃｕ，Ａｕ−Ｇｅ，Ａｕ−Ｓｎ，Ａｕ−Ｐｄ，Ｆｅ−Ｐｄ，Ｃｏ−ＰｄおよびＮｉ−Ｐｄからなる群から選ばれる少なくとも１種の合金の微粒子とされる請求項１〜５のいずれか１項に記載の埋込配線の形成方法。
【請求項８】
絶縁性基板の表面の溝の内部に形成された埋込配線を有する表示装置用基板において、
前記埋込配線が、硬化した金属ナノ粒子から形成されていることを特徴とする表示装置用基板。
【請求項９】
前記金属ナノ粒子が、Ｃｒ，Ｆｅ，Ｎｉ，Ｃｕ，Ｚｎ，Ｇｅ，Ｐｄ，Ｐｔ，Ａｇ，Ｉｎ，Ｓｎ，Ｔｅ，Ａｕ，Ｂ，ＭｎおよびＲｈからなる群から選ばれる少なくとも１種の金属または合金の微粒子である請求項８に記載の表示装置用基板。
【請求項１０】
前記金属ナノ粒子が、Ｃｒ−Ｎｉ，Ｆｅ−Ｓｉ，Ｆｅ−Ｎｉ，Ｃｏ−Ｎｉ，Ｆｅ−Ｃｏ，Ｃｕ−Ｓｉ，Ｃｕ−Ｓｎ，Ｐｄ−Ｐｔ，Ａｇ−Ｐｄ，Ａｇ−Ｉｎ，Ａｇ−Ａｕ，Ａｇ−Ｃｕ，Ａｕ−Ｇｅ，Ａｕ−Ｓｎ，Ａｕ−Ｐｄ，Ｆｅ−Ｐｄ，Ｃｏ−ＰｄおよびＮｉ−Ｐｄからなる群から選ばれる少なくとも１種の合金の微粒子とされる請求項８に記載の表示装置用基板。
【請求項１１】
前記埋込配線が液晶表示装置用基板のゲート配線である請求項８〜１０のいずれか1項に記載の表示装置用基板。
【請求項１２】
請求項８〜１１のいずれか１項に記載の表示装置用基板を備えていることを特徴とする表示装置。
【請求項１３】
絶縁性基板の表面の溝の内部に形成された埋込配線を有する表示装置用基板において、
前記埋込配線が、請求項１〜７のいずれか１項に記載の埋込配線の形成方法を用いて前記絶縁性基板の表面の溝の内部に形成されていることを特徴とする表示装置用基板。
【請求項１４】
前記埋込配線が液晶表示装置用基板のゲート配線である請求項１３に記載の表示装置用基板。
【請求項１５】
請求項１３または１４に記載の表示装置用基板を備えていることを特徴とする表示装置。
【発明の詳細な説明】
【技術分野】
【０００１】
本発明は、埋込配線の形成方法、表示装置用基板及び当該基板を有する表示装置に関し、さらに言えば、絶縁性基板の表面の溝中に埋め込まれた配線（埋込配線）を形成する方法と、その方法またはその埋込配線を用いた表示装置用基板、及び当該表示装置用基板を有する表示装置に関するものである。
【０００２】
本発明は、例えば、薄膜トランジスタ（Thin-Film Transistor、ＴＦＴ）を用いた大面積、高精細、高開口率の液晶表示装置に好適である。
【背景技術】
【０００３】
近年、高解像度のディスプレイとして液晶表示装置が広く用いられている。この液晶表示装置は、薄膜トランジスタ等のスイッチング素子が形成された基板（以下、ＴＦＴ基板と呼ぶ。）とカラーフィルタ、ブラックマトリクス等が形成された対向基板との間に液晶を狭持し、ＴＦＴ基板と対向基板の各々に設けた電極間、またはＴＦＴ基板内に設けた複数の電極間の電界で画素毎に液晶分子の配向方向を変化させ、光の透過量を各々の画素毎に制御して、所望の文字、画像等を表示するものである。
【０００４】
上記ＴＦＴ基板には、例えば、ゲート配線（走査線）やドレイン配線（信号線）、共通配線が格子状に形成され、これらの配線の端部には、外部の駆動回路素子との接続用のゲート入力端子、ドレイン入力端子、共通電極入力端子がそれぞれ設けられている。駆動回路素子のこれら配線への接続は、ＴＡＢ（Tape Automated Bonding）などにより行われる。
【０００５】
ＴＦＴをスイッチング素子として使用するアクティブマトリックス型液晶表示装置は、走査線数が増加してもコントラストや応答速度が低下しない等の利点があるため、より大型で高品質な表示装置を実現することができる。しかし、大型になると上記配線が長くなり、それに伴って配線抵抗が増加するため、上記配線を流れる信号の遅延により表示品位が低下してしまう。
【０００６】
また最近は、いっそうの高密度化や開口率の向上が求められているため、配線を細くする必要がある。しかし、配線を細くすると、配線が長くなった場合と同様に抵抗が増加するため、これも信号遅延による表示品位の低下につながる。
【０００７】
表示品位の低下につながるこのような配線抵抗の増加を防ぐ方法としては、配線を厚くする方法が知られている。その一例を図４に示す。
【０００８】
図４は、従来の液晶表示装置に使用されるゲート配線を厚くしたＴＦＴ基板の構成の一例を示しており、（ａ）はそのＴＦＴ基板のＴＦＴ部の要部断面図、（ｂ）はゲート入力端子部の要部断面図、（ｃ）はゲート配線とドレイン配線の交差部の要部断面図である。図４は、ＴＦＴ基板上にマトリックス状に位置された複数の画素のうちの一画素分の構成を示している。
【０００９】
絶縁性基板１０１の表面には、所定パターンに形成されたゲート電極１０２とゲート配線１０２ａが配置されており、ゲート電極１０２とゲート配線１０２ａは透明なゲート絶縁膜１０３で覆われている。ゲート電極１０２とゲート配線１０２ａは、同一の導電膜をパターン化して一体的に形成されるものであり、相互に接続されている。ゲート配線１０２ａは所定の方向にストライプ状に延在しており（図４（ｂ）参照）、ゲート電極１０２はそのゲート配線１０２ａに直交する方向に、対応するＴＦＴ部まで突出形成されている（図４（ａ）参照）。以下、ゲート電極１０２とゲート配線１０２ａに適用されるこのパターンを「ゲート配線パターン」という。ゲート電極１０２とゲート配線１０２ａの厚さは、通常のものよりも大きく形成されている。
【００１０】
図４（ａ）に示すように、ゲート絶縁膜１０３の上には、ゲート電極１０２と重なる位置に、アイランド状にパターン化された半導体膜１０４が設けられている。この半導体膜１０４の上には、ゲート電極１０２の中央部上方に位置する部分を除いて、その両側に、オーミックコンタクト用の一対のパターン化されたｎ＋型半導体膜１０５がそれぞれ設けられている。これらのｎ＋型半導体膜１０５の上には、ソース電極１０６及びドレイン電極１０７がそれぞれ設けられている。
【００１１】
ドレイン配線１０７ａは、ソース電極１０６及びドレイン電極１０７と同一の導電膜をパターン化して形成されるものであり、ドレイン電極１０７と一体的に形成されている（図４（ｃ）参照）。ドレイン配線１０７ａは、ゲート配線１０２ａの延在する方向に直交する方向にストライプ状に延在しており、ドレイン電極１０７はそのドレイン配線１０７ａに直交する方向に、対応するＴＦＴ部まで突出形成されている。
【００１２】
ソース電極１０６及びドレイン電極１０７とドレイン配線１０７ａの上には、パッシベーション膜１０８が設けられている。ソース電極１０６及びドレイン電極１０７と、ゲート絶縁膜１０３の両電極１０６及び１０７とドレイン配線１０７ａから露出している部分は、パッシベーション膜１０８によって覆われている。
【００１３】
パッシベーション膜１０８は、ＴＦＴ部において、ソース電極１０６と重なる部分で一部が選択的に除去されていて、ソース電極１０６に達するコンタクトホール１０９が形成されている（図４（ａ）参照）。ソース電極１０６は、このコンタクトホール１０９を介して、透明導電膜よりなる画素電極１１０（これはパッシベーション膜１０８上に形成されている）に接続されている。
【００１４】
パッシベーション膜１０８は、ゲート入力端子部において、ゲート配線１０２ａと重なる部分で一部が選択的に除去されていて、ゲート配線１０２ａに達するコンタクトホール１１１が形成されている（図４（ｂ）参照）。ゲート配線１０２ａは、このコンタクトホール１１１を介して、パッシベーション膜１０８上に形成されたパターン化された透明導電膜１１２に接続されている。
【００１５】
しかし、上述したようにゲート配線１０２ａ（とゲート電極１０２）の厚さを大きくすると、それらに起因して生じる段差が大きくなるから、ゲート配線１０２ａ上に形成される他の配線の断線不良や、液晶配向の乱れによるディスクリネーション不良が発生しやすくなる。そこで、このようなゲート配線１０２ａ（とゲート電極１０２）による段差自体をなくすために、従来より、ゲート配線１０２ａ（とゲート電極１０２）を絶縁性基板１０１の表面に形成された凹部（溝）中に埋め込む方法が提案されている。
【００１６】
例えば、特許文献１（特開平６−１６３５８６号公報）には、凹部が形成された絶縁性基板の表面に、めっき法によりゲート電極・ゲート配線用導電膜を形成する方法が開示されている。この方法は、マスクを用いて透明絶縁性基板の表面を選択的にエッチングして凹部を形成し、当該マスク上及び当該凹部内に下地導電膜を堆積する。そして、その下地導電膜上にゲート電極・ゲート配線用導電膜をめっき法により堆積した後に、前記マスク上の下地導電膜及びゲート電極・ゲート配線用導電膜を当該マスクと共に選択的に除去する（リフトオフする）ことにより、前記凹部内に下地導電膜とゲート電極・ゲート配線用導電膜を残し、もってゲート電極とゲート配線（ゲートバスライン）を得るものである。
【００１７】
特許文献２（特開平４−３２４９３８号公報）には、凹部が形成された絶縁性基板の表面に、真空成膜法の一つであるスパッタ法によりゲート電極・ゲート配線用金属膜を形成する方法が開示されている。この方法は、絶縁性基板の表面に凹部を形成してから、その表面全体にスパッタ法によりゲート電極・ゲート配線（ゲート配線パターン）用金属膜を形成する。その後、フォトリソグラフィー及びエッチングにより前記金属膜を選択的に除去して前記凹部のみに残すことにより、前記凹部内にゲート電極とゲート配線を形成するものである。
【００１８】
特許文献３（特開平７−３３３６４８号公報）には、溝が形成された絶縁性基板の表面に、スピンコート法などにより液体有機金属を塗布して、ゲート電極・ゲート配線用金属膜を形成する方法が開示されている。この方法では、絶縁性基板の表面に溝を形成した後、その上に液体有機金属をスピンコート法などにより塗布してから焼成し、ゲート電極・ゲート配線用金属膜とする。その後、エッチングにより前記金属膜を選択的に除去して、前記溝内に前記金属膜を残し、ゲート電極およびゲート配線とするものである。
【００１９】
特許文献４（特開２００３−７８１７１号公報）には、微粒子導電ペーストを用いて金属配線を自己整合的に形成する方法が開示されている。この方法では、樹脂層に配線パターンに応じて溝を形成し、当該樹脂層の前記溝以外の部分に疎水化処理を施した後、あるいは、樹脂層に疎水化処理を施してから当該樹脂層に配線パターンに応じて溝を形成した後、前記樹脂層の全面に微粒子導電ペーストを塗布して焼結することにより、金属配線を自己整合的に形成するものである。樹脂層の疎水化処理が施された箇所にある微粒子導電ペーストは、はじかれるため、焼結により前記微粒子導電ペーストの体積が減少する際に、前記樹脂層上にある前記微粒子導電ペーストは前記溝内に凝集し、所望パターンの金属配線が自己整合的に形成される、とされている。
【特許文献１】特開平６−１６３５８６号公報（段落００１４〜００１９、段落００２４〜００２５、図１〜２）
【特許文献２】特開平４−３２４９３８号公報（段落００１９〜００２２、図１〜３）
【特許文献３】特開平７−３３３６４８号公報（段落００３７〜００４０、図４）
【特許文献４】特開２００３−７８１７１号公報（要約、段落００１８〜００２５、図１〜２）
【発明の開示】
【発明が解決しようとする課題】
【００２０】
しかし、特許文献１に開示された、めっき法によりゲート電極・ゲート配線用導電膜を形成する方法では、絶縁性基板の凹部内に下地導電膜を形成する必要があり、また、ゲート電極・ゲート配線用導電膜の形成後に、当該導電膜の膜厚を均一にするために研磨などを行う必要がある。したがって、工程数を減らすことが困難であるだけでなく、大面積の基板に適用する際には、めっき反応で重要なめっき液中の電流密度分布を均一にすることが困難である、という問題がある。また、膨大な量の廃液を処理する必要がある、という問題もある。
【００２１】
特許文献２に開示された、スパッタ法等の真空成膜法によりゲート電極・ゲート配線用金属膜を形成する方法では、絶縁性基板の凹部内に当該金属膜を均一に形成するのが困難である。特に、ステップカバレジの悪いスパッタ法では、前記凹部の幅が小さい場合は、金属膜の厚さが当該凹部の上端で大きくなりやすいため、当該凹部の内部まで均一の厚さで形成され難い。したがって、当該凹部中または当該凹部内に埋め込まれたゲート配線中にボイド（空洞）が発生してしまい、耐薬品性や耐食性が劣化してしまう、という問題がある。
【００２２】
また、フォトリソグラフィー法を用いて、絶縁性基板の凹部に合わせてゲート電極・ゲート配線用金属膜のパターニングを行う際に、露光機の位置ずれがあると、前記凹部の外側に前記金属膜の一部が残る。その結果、前記凹部の外側に残った前記金属膜の部分の膜厚に相当する高さだけ、ゲート電極・ゲート配線の上に生じる段差が大きくなる恐れがある、という問題もある。
【００２３】
特許文献３に開示された、スピンコート法などにより液体有機金属を塗布してから焼成することによりゲート電極・ゲート配線用金属膜を形成する方法では、液体有機金属を使用するために、特許文献１の方法における下地導電膜、廃液等の問題が生じず、また、特許文献２の方法で問題となるボイドを生じることがないと共に、絶縁性基板の溝中にゲート電極・ゲート配線用金属材料を埋め込むことが可能である。しかし、通常の液体有機金属は焼成温度が例えば５００℃以上と高いため、使用可能な絶縁性基板が耐熱性に優れた材料よりなるものに限定されてしまう、つまり基板材料が限定されてしまう、という問題がある。
【００２４】
また、通常の液体有機金属は、金属原子を有機化合物として含んでいるため、金属含有量が小さく、したがって焼成後の凝集による体積収縮率が大きい。このため、溝中に所望膜厚の金属配線を形成しようとしても、体積収縮率の大きさに起因して前記金属配線の膜厚が大きくばらついてしまう、という問題がある。
【００２５】
さらに、通常の液体有機金属は、非金属成分を多く含むため、焼成後に形成されるゲート電極・ゲート配線用金属膜は、アルカリ、硫黄などの不純物を１００ｐｐｍオーダーで含む。したがって、ゲート配線の端部に形成されるゲート入力端子部もそのような多量の不純物を含むことになる。ゲート入力端子部は、ゲート電極とは異なり、外部環境の水分などに曝されるので、液晶表示装置の使用中に前記不純物をトリガーとしてゲート入力端子部が腐食して表示不良の原因となる恐れがある、という問題もある。
【００２６】
特許文献４に開示された、微粒子導電ペーストを用いて金属配線を自己整合的に形成する方法では、マスクを使用せず、焼結による前記微粒子導電ペーストの体積減少を利用して、前記樹脂層上にある前記微粒子導電ペーストを前記溝内に凝集させることにより、所望パターンの金属配線を自己整合的に形成するので、液晶表示装置に使用する配線パターンのように配線パターン間の距離が数十μｍ〜数百μｍと大きい場合には、微粒子導電ペーストが配線パターン間の隙間に残留してしまい、その結果、前記溝内に所望パターンの金属配線が得られない恐れがある。
【００２７】
本発明は、上記のような従来技術の問題点に鑑みなされたものであり、その目的とするところは、埋込配線が形成される絶縁性基板の材料が耐熱性の高いものに限定されないと共に、当該埋込配線に設けられる端子部の耐食性を向上させることができる埋込配線の形成方法と、その方法を用いた表示装置用基板の製造方法及び表示装置の製造方法を提供することにある。
【００２８】
本発明の他の目的は、配線用材料を絶縁性基板の表面の溝に埋め込む際に、下地導電膜の形成や研磨等の余分な工程が不要であると共にボイド等の不良が生じることがなく、しかも、その配線用材料の膜のパターニングが、少ない工程で且つ良好な膜厚精度で確実に行われる埋込配線の形成方法と、その方法を用いた表示装置用基板の製造方法及び表示装置の製造方法を提供することにある。
【００２９】
本発明のさらに他の目的は、表示装置の大型化、高密度化、高開口率化に対応することができる埋込配線の形成方法と、その方法を用いた表示装置用基板の製造方法及び表示装置の製造方法を提供することにある。
【００３０】
ここに明記しない本発明の他の目的は、以下の説明及び添付図面から明らかであろう。
【課題を解決するための手段】
【００３１】
（１）  本発明の第１の観点による埋込配線の形成方法は、
絶縁性基板の表面に、所望の配線パターンに対応する開口部を持つマスクを形成する工程と、
前記マスクを用いて前記絶縁性基板の表面を選択的に除去することにより、前記配線パターンに対応する平面形状を持つ溝を前記絶縁性基板の表面に形成する工程と、
前記マスクを除去することなく前記絶縁性基板の表面全体に金属ナノ粒子インクを載置して、前記溝の内部に前記金属ナノ粒子インクを充填する工程と、
加熱により前記金属ナノ粒子インクを仮硬化させて金属ナノ粒子インク膜を形成する工程と、
前記マスクを剥離することにより前記金属ナノ粒子インク膜の当該マスク上にある部分を選択的に除去し、もって前記溝の内部に当該金属ナノ粒子インク膜を残す工程と、
加熱により前記溝の内部に残った当該金属ナノ粒子インク膜を本硬化させ、もって所望の埋込配線を得る工程と
を備えたことを特徴とするものである。
【００３２】
前記金属ナノ粒子インクは、被覆剤で覆われた粒径がナノメータ（ｎｍ）オーダーの多数の金属微粒子（例えば、Ａｕ、Ａｇ等の微粒子）を含むインクであり、公知のものを任意に使用することが可能である。これら金属微粒子は、通常、適当な分散剤によって水中あるいはキシレン、トルエン、オレフィン系などの有機溶剤中にほぼ均一に分散せしめられていて、全体が液状またはペースト状に調整されている。ｎｍオーダーの金属微粒子は、そのままでは自然に凝集してしまうので、それを防止するために、各金属微粒子の周囲を適当な被覆剤で覆っている。
【００３３】
前記金属ナノ粒子インクの具体例を挙げれば、ハリマ化成株式会社の「ナノペースト」と称される微細配線用金属ペースト「ＮＰシリーズ」がある。しかし、被覆剤で覆われた粒径がナノメータ（ｎｍ）オーダーの多数の金属微粒子を含むインクであれば、これ以外の金属ナノ粒子インクも使用可能であることは言うまでもない。
【００３４】
（２）  本発明の第１の観点による埋込配線の形成方法では、埋込配線を金属ナノ粒子インクを使用して形成しており、その金属ナノ粒子インクは１００〜２００℃程度の低温で硬化して十分な低抵抗特性が得られることから、特許文献３の方法で使用される液体有機金属のような焼成温度の高さに起因する絶縁性基板材料の限定がなくなる。つまり、絶縁性基板の材料は耐熱性の高いものに限定されなくなる。
【００３５】
また、前記金属ナノ粒子インクは、液体有機金属よりも非金属成分の含有量、すなわち不純物の含有量が少ないことから、前記金属ナノ粒子インクを用いて形成される前記埋込配線の中に存在する不純物も少なくなる。しかも、前記金属ナノ粒子インクは、含まれている金属粒子の粒径がナノメーター（ｎｍ）のオーダーであって十分小さいため、それを硬化して得られる前記金属ナノ粒子インクの膜の表面の平坦性が高いと共に、腐食速度が低く抑えられる。したがって、液体有機金属を用いて形成した金属膜の大きな課題であった、残留不純物をトリガーとする当該埋込配線に設けられる端子部の耐食性の劣化を防ぐことができる。つまり、不純物に起因する端子部の耐食性が向上する。
【００３６】
また、前記金属ナノ粒子インクは、液体有機金属よりも金属成分の含有量が多く、焼成後の凝集による体積収縮率が小さい。このため、前記金属ナノ粒子インクを焼成して得られる前記金属ナノ粒子インク膜の膜厚のバラツキが抑制される。よって、前記金属ナノ粒子インク膜をパターン化して得られる前記埋込配線の膜厚の精度は、良好なものとなる。
【００３７】
また、前記溝を形成するために使用した前記マスクを剥離することにより、前記金属ナノ粒子インク膜の不要部分を除去し、もって前記溝中に前記埋込配線を形成する（つまりリフトオフ法を使用する）ので、前記マスクの剥離と前記金属ナノ粒子インク膜のパターン化が一つの工程で完了する。よって、工程数を少なくすることができる。
【００３８】
さらに、本発明の第１の観点による埋込配線の形成方法では、前記溝を形成するために使用した前記マスクを残したままで、スピンコート法などにより前記絶縁性基板の表面の全体に金属ナノ粒子インクを載置して、前記溝の内部に前記金属ナノ粒子インクを充填する。そして、そのインクの仮硬化により前記金属ナノ粒子インク膜を形成してから前記マスクを剥離することによって当該金属ナノ粒子インク膜をパターン化し、もって所望パターンを持つ埋込配線を得る。したがって、前記配線のパターンが微細であっても、配線用材料（すなわち前記金属ナノ粒子インク）を絶縁性基板の溝中に埋め込む際に、ボイド等の不良が生じることがないと共に、下地導電膜の形成や表面研磨等の余分な工程が不要である。しかも、その配線用材料膜（すなわち前記金属ナノ粒子インク膜）のパターニングは、確実に行われる。
【００３９】
さらに、本発明の第１の観点による埋込配線の形成方法では、配線材料としての前記金属ナノ粒子インクを絶縁性基板の溝中に埋め込んで埋込配線を形成するので、配線抵抗の上昇と段差の増加を抑制しながら、配線の延長・微細化に対応することができる。このため、段差に伴う断線不良や液晶配向の乱れによるディスクリネーションなどの表示不良が生じない。よって、表示装置の大型化、高密度化、高開口率化に対応することができる。
【００４０】
（３）  本発明の第１の観点による埋込配線の形成方法の好ましい例では、前記溝を前記絶縁性基板の表面に形成する工程と、前記溝の内部に前記金属ナノ粒子インクを充填する工程の間に、前記溝の表面エネルギーを増加させる親インク処理工程を有する。この例では、前記溝の内部が親インク性となるので、前記溝が微細であっても、前記溝の内部への前記金属ナノ粒子インクの充填が、ボイドを生じることなく確実に行われる、という利点がある。
【００４１】
また、この例では、前記親インク処理により、前記溝の内面の表面エネルギーが前記金属ナノ粒子インクの表面張力よりも大きくなっているのが好ましい。
【００４２】
前記親インク処理工程としては、公知の親インク処理を任意に選択して使用できるが、前記絶縁性基板にプラズマ処理もしくは紫外線（ＵＶ）処理を行う、すなわち、前記絶縁性基板を適当なプラズマに曝し、あるいは、前記絶縁性基板に紫外線（ＵＶ）を照射するのが好適である。
【００４３】
本発明の第１の観点による埋込配線の形成方法の他の好ましい例では、前記金属ナノ粒子の平均粒径が１ｎｍ〜１００ｎｍの範囲に設定される。この範囲において前記金属ナノ粒子の低融点性、焼成後の低抵抗性という効果がより多く得られるからである。
【００４４】
本発明の第１の観点による埋込配線の形成方法のさらに他の好ましい例では、前記金属ナノ粒子が、Ｃｒ，Ｆｅ，Ｎｉ，Ｃｕ，Ｚｎ，Ｇｅ，Ｐｄ，Ｐｔ，Ａｇ，Ｉｎ，Ｓｎ，Ｔｅ，Ａｕ，Ｂ，ＭｎおよびＲｈからなる群から選ばれる少なくとも１種の金属または合金の微粒子とされる。
【００４５】
本発明の第１の観点による埋込配線の形成方法のさらに他の好ましい例では、前記金属ナノ粒子が、Ｃｒ−Ｎｉ，Ｆｅ−Ｓｉ，Ｆｅ−Ｎｉ，Ｃｏ−Ｎｉ，Ｆｅ−Ｃｏ，Ｃｕ−Ｓｉ，Ｃｕ−Ｓｎ，Ｐｄ−Ｐｔ，Ａｇ−Ｐｄ，Ａｇ−Ｉｎ，Ａｇ−Ａｕ，Ａｇ−Ｃｕ，Ａｕ−Ｇｅ，Ａｕ−Ｓｎ，Ａｕ−Ｐｄ，Ｆｅ−Ｐｄ，Ｃｏ−ＰｄおよびＮｉ−Ｐｄからなる群から選ばれる少なくとも１種の合金の微粒子とされる。
【００４６】
（４）  本発明の第２の観点による表示装置用基板は、
絶縁性基板の表面の溝の内部に形成された埋込配線を有する表示装置用基板において、
前記埋込配線が、硬化した金属ナノ粒子から形成されていることを特徴とするものである。
【００４７】
本発明の第２の観点による表示装置用基板では、前記埋込配線が硬化した金属ナノ粒子から形成されており、その金属ナノ粒子は本発明の第１の観点による埋込配線の形成方法で使用した金属ナノ粒子インクを使用して形成することができる。したがって、本発明の第１の観点による埋込配線の形成方法と同一の効果が得られる。
【００４８】
本発明の第２の観点による表示装置用基板の好ましい例では、前記金属ナノ粒子が、Ｃｒ，Ｆｅ，Ｎｉ，Ｃｕ，Ｚｎ，Ｇｅ，Ｐｄ，Ｐｔ，Ａｇ，Ｉｎ，Ｓｎ，Ｔｅ，Ａｕ，Ｂ，ＭｎおよびＲｈからなる群から選ばれる少なくとも１種の金属または合金の微粒子とされる。
【００４９】
本発明の第２の観点による表示装置用基板の他の好ましい例では、前記金属ナノ粒子が、Ｃｒ−Ｎｉ，Ｆｅ−Ｓｉ，Ｆｅ−Ｎｉ，Ｃｏ−Ｎｉ，Ｆｅ−Ｃｏ，Ｃｕ−Ｓｉ，Ｃｕ−Ｓｎ，Ｐｄ−Ｐｔ，Ａｇ−Ｐｄ，Ａｇ−Ｉｎ，Ａｇ−Ａｕ，Ａｇ−Ｃｕ，Ａｕ−Ｇｅ，Ａｕ−Ｓｎ，Ａｕ−Ｐｄ，Ｆｅ−Ｐｄ，Ｃｏ−ＰｄおよびＮｉ−Ｐｄからなる群から選ばれる少なくとも１種の合金の微粒子とされる。
【００５０】
本発明の第２の観点による表示装置用基板のさらに他の好ましい例では、前記埋込配線が液晶表示装置用基板のゲート配線とされる。
【００５１】
（５）  本発明の第３の観点による表示装置は、本発明の第２の観点による表示装置用基板を備えていることを特徴とするものである。
【００５２】
本発明の第３の観点による表示装置では、本発明の第２の観点による表示装置用基板を備えているので、本発明の第１の観点による埋込配線の形成方法と同一の効果が得られる。
【００５３】
（６）  本発明の第４の観点による表示装置用基板は、
絶縁性基板の表面の溝の内部に形成された埋込配線を有する表示装置用基板において、
前記埋込配線が、本発明の第１の観点による埋込配線の形成方法を用いて前記絶縁性基板の表面の溝の内部に形成されていることを特徴とするものである。
【００５４】
本発明の第４の観点による表示装置基板では、前記埋込配線が、本発明の第１の観点による埋込配線の形成方法を用いて前記絶縁性基板の表面の溝の内部に形成されているので、本発明の第１の観点による埋込配線の形成方法と同一の効果が得られる。
【００５５】
本発明の第４の観点による表示装置用基板の好ましい例では、前記埋込配線が液晶表示装置用基板のゲート配線とされる。
【００５６】
（７）  本発明の第５の観点による表示装置は、
本発明の第４の観点による表示装置用基板を備えていることを特徴とするものである。
【００５７】
本発明の第５の観点による表示装置では、本発明の第４の観点による表示装置用基板を備えているので、本発明の第１の観点による埋込配線の形成方法と同一の効果が得られる。
【発明の効果】
【００５８】
本発明の第１の観点による埋込配線の形成方法、本発明の第２および第４の観点による表示装置用基板および本発明の第３および第５の観点による表示装置によれば、（ａ）埋込配線が形成される絶縁性基板の材料が耐熱性の高いものに限定されないと共に、当該埋込配線に設けられる端子部の耐食性を向上させることができる、（ｂ）配線用材料を絶縁性基板の表面の溝に埋め込む際に、下地導電膜の形成や研磨等の余分な工程が不要であると共にボイド等の不良が生じることがなく、しかも、その配線用材料の膜のパターニングが少ない工程で且つ良好な膜厚精度で確実に行われる、（ｃ）表示装置の大型化、高密度化、高開口率化に対応することができる、といった効果がある。
【発明を実施するための最良の形態】
【００５９】
以下、本発明の好適な実施の形態について添付図面を参照しながら説明する。
【００６０】
図１は、本発明の一実施形態に係る埋込配線の形成方法を適用した、液晶表示装置のＴＦＴ基板の要部平面図である。図２（ａ）は当該ＴＦＴ基板のＴＦＴ部の構成を示す、図１のＡ−Ａ’線に沿った要部断面図であり、図２（ｂ）は当該ＴＦＴ基板のゲート入力端子部の構成を示す、図１のＢ−Ｂ’線に沿った要部断面図であり、図２（ｃ）は当該ＴＦＴ基板のゲート配線とドレイン配線の交差部の構成を示す、図１のＣ−Ｃ’線に沿った要部断面図である。なお、図１及び図２は、いずれも、マトリックス状に位置された複数の画素のうちの一画素分の構成を示している。
【００６１】
絶縁性基板１としては、ここではガラス基板を用いているが、ガラス以外の絶縁性を持つ基板でもよい。絶縁性基板１の表面には、マトリックスの行方向（図１ではＸ方向）に沿って延在するストライプ状のゲート配線２と、ゲート配線２に接続されたゲート電極３とが形成されている。ゲート配線２とゲート電極３は、所望の配線パターン（ゲート配線パターン）で絶縁性基板１の表面に形成された溝の内部に埋設されている。ゲート電極３は、ゲート配線２から対応するＴＦＴ部までマトリックスの列方向（図１ではＹ方向）に突出形成されている。ゲート配線２とゲート電極３は、金属ナノ粒子インクを焼成して形成された金属膜により一体的に形成されている。ゲート配線２とゲート電極３の表面は、絶縁性基板１の表面とほぼ一致しており、したがって絶縁性基板１の表面はほぼ平坦に保たれている。
【００６２】
絶縁性基板１の表面には、図２に示すように、透明なゲート絶縁膜１３が設けられており、ゲート配線２およびゲート電極３とそれらから露出した絶縁性基板１の表面は、ゲート絶縁膜１３によって覆われている。ＴＦＴ部では、ゲート絶縁膜１３の上のゲート電極３と重なる位置に、アイランド状にパターン化された半導体膜４が設けられている（図２（ａ）参照）。この半導体膜４の上には、ゲート電極３の中央部上方に位置する部分を除いて、その両側に、オーミックコンタクト用の一対のパターン化されたｎ＋型半導体膜１４がそれぞれ設けられている。これら一対のｎ＋型半導体膜１４の上には、ソース電極５及びドレイン電極８がそれぞれ設けられている。
【００６３】
ドレイン配線７は、マトリックスの列方向（図１ではＹ方向）に沿って延在している。ドレイン配線７は、ソース電極５及びドレイン電極８と同一の導電膜をパターン化して形成されるものであり、ドレイン電極８と一体的に形成されている。ドレイン配線７の延在する方向は、ゲート配線２の延在する方向（図１ではＸ方向）に対して直交している。
【００６４】
ソース電極５及びドレイン電極８とドレイン配線７の上には、パッシベーション膜１５が設けられている。ソース電極５、ドレイン電極８およびドレイン配線７と、ゲート絶縁膜１３のそれらから露出している部分は、パッシベーション膜１５によって覆われている。
【００６５】
パッシベーション膜１５は、ＴＦＴ部において、ソース電極５と重なる部分で一部が選択的に除去されていて、ソース電極５に達するコンタクトホール６が形成されている。ソース電極５は、このコンタクトホール６を介して、透明導電膜よりなる画素電極１０に接続されている（図２（ａ）参照）。画素電極１０は、略矩形であって、各ゲート配線２及び各ドレイン配線７によって画定された画素領域内に配置されている（図１参照）。
【００６６】
パッシベーション膜１５は、外部環境の水分に曝されやすいゲート入力端子部において、ゲート配線２と重なる部分で一部が選択的に除去されていて、ゲート配線２に達するコンタクトホール１１が形成されている（図２（ｂ）参照）。ゲート配線２は、このコンタクトホール１１を介して、パッシベーション膜１５上に形成された入力信号導入用の透明導電膜１２に接続されている。透明導電膜１２は、コンタクトホール１１の内壁を覆うと共に、ゲート配線２のコンタクトホール１１中に露出した部分に接触している。コンタクトホール１１は、図１に示すように、ゲート配線２をはみ出さない程度の幅で形成されている。
【００６７】
ドレイン配線７の両側にそれぞれ配置されたストライプ状のゲート遮光膜９は、絶縁性基板１の上方から入射した光を遮断するものである（図１参照）。ゲート遮光膜９は、ドレイン配線７に沿って延在している。
【００６８】
ゲート電極３とゲート配線２は、絶縁性基板１の表面の溝内に埋め込まれているため、絶縁性基板１の表面がその全体にわたってほぼ平坦に保たれ、その結果、ＴＦＴ部とゲート入力端子部に生じる段差が、図４に示す従来の液晶表示装置の場合よりも低くなる（図２（ａ）及び（ｂ）参照）。また、ゲート配線２とドレイン配線７の交差部には、段差が生じないため、ドレイン配線７は平坦となる（図２（ｃ）参照）。
【００６９】
次に、図３（ａ）〜（ｆ）を参照しながら、本発明の一実施形態の埋込配線の形成方法を用いて図１及び図２に示されたＴＦＴ基板のゲート配線２とゲート電極３を形成する工程について説明する。図３（ａ）〜（ｆ）は、当該ＴＦＴ基板の絶縁性基板１の要部断面図である。
【００７０】
まず、絶縁性基板（ガラス基板）１の表面全体にポジ型フォトレジストを塗布する。そして、フォトリソグラフィー技術により、得られたフォトレジスト膜のゲート電極およびゲート配線のパターン（ゲート配線パターン）となる部分を選択的に露光してから現像し、ゲートパターンとは逆のパターンを持つマスク１７を形成する（図３（ａ））。こうして形成されたマスク１７は、所望のゲート配線パターンに対応する開口部、すなわち所望のゲート配線パターンとは逆のパターンの溝が形成されるような開口部を持つ。
【００７１】
次に、マスク１７を用いて、ウェットエッチング法により絶縁性基板１の表面を選択的にエッチングし、溝１８を形成する（図３（ｂ））。この溝１８は、所望のゲート配線パターンとは逆のパターンを持つ。溝１８の深さ、つまりエッチング深さは、例えば１μｍとする。このエッチング工程では、エッチング速度が大きい等方性ウェットエッチング法を使用するので、エッチング時間を短縮することができるが、等方性エッチングであるため、絶縁性基板１は縦方向（図３の上下方向）だけでなく横方向（図３の左右方向）にもほぼ同等にエッチングされ、その結果、溝１８の幅はマスク１７の開口部の幅よりも少し大きくなる。このため、絶縁性基板１のマスク１７の直下の位置にアンダーカット部が形成される。エッチング液としては、例えばバッファードフッ酸を使用することができる。
【００７２】
なお、ドライエッチング法を用いて絶縁性基板１の異方性エッチングを行うことによって、溝１８を形成することも可能である。この場合、上記のようなアンダーカット部の形成を抑制することができる。
【００７３】
溝１８の深さを大きくする必要がある場合、換言すれば、ゲート電極３とゲート配線２の厚さを大きくするためにエッチング時間を長くする必要がある場合は、フォトレジスト製のマスク１７に代えて、耐久性の大きい、Ｃｒなどの金属を用いて形成したメタルマスクを用いればよい。
【００７４】
次に、マスク１７と溝１８を形成した絶縁性基板１を所定のプラズマに曝すことにより、絶縁性基板１の表面全体に「プラズマ処理」を施す。このプラズマ処理は、後に塗布される金属ナノ粒子インクと絶縁性基板１の溝１８との密着性を向上させるために、溝１８の「表面エネルギー」を大きくするためのものであり、金属ナノ粒子インクを塗布する前処理としての役割を果たす。この「表面エネルギー」とは、任意の表面が有する全エネルギーのうちの自由エネルギー成分である表面自由エネルギーを指しており、金属ナノ粒子インクの表面張力に等しい。このプラズマ処理により、表面エネルギーが増加せしめられた層、すなわち親インク処理層１９が形成される（図３（ｃ））。親インク処理層１９は、マスク１７の表面全体と、マスク１７から露出している溝１８の内面全体に形成される。このプラズマ処理は、親インク処理層１９を形成するので、「親インク処理」とも言うことができる。このプラズマ処理用のプラズマガスとしては、例えばＡｒやＨｅを使用することができる。
【００７５】
別の親インク処理として「紫外線（ＵＶ）処理」を用いることもできる。この場合は、マスク１７と溝１８を形成した絶縁性基板１に所定波長の紫外線を照射する。
【００７６】
次に、親インク処理を終えた絶縁性基板１の表面全体に、金属ナノ粒子インクをスピンコート法などで塗布し、金属ナノ粒子インク膜２０を形成する（図３（ｄ））。この時、絶縁性基板１の溝１８の内面には親インク処理層１９が形成されているため、溝１８の内面の表面エネルギーは金属ナノ粒子インクの表面張力よりも大きくなっている。よって、金属ナノ粒子インクは絶縁性基板１に形成された溝１８の内部にスムーズに入り込み、その結果、溝１８とマスク１７の開口部は、ボイドを生じることなく、金属ナノ粒子インクによって確実に充填される。
【００７７】
金属ナノ粒子インクを塗布する際に、後の焼成時に金属ナノ粒子インク膜２０の体積が減少すること（膜減り）を考慮して、溝１８の上方における金属ナノ粒子インク膜２０の膜厚が溝１８の深さより少し大きくなるように設定する。これは、スピンコート法による金属ナノ粒子インクの塗布量および回転数などを調整することにより容易に実現することができる。
【００７８】
絶縁性基板１の表面に溝１８を形成する工程ではウェットエッチング法を使用しているので、マスク１７の下に等方性エッチングによるアンダーカット部が生成されているが、スピンコート法などでマスク１７の上から金属ナノ粒子インクを塗布して金属ナノ粒子インク膜２０を形成するので、このアンダーカット部にまで金属ナノ粒子インクを確実に埋め込むことができる。
【００７９】
金属ナノ粒子インクに含まれる金属ナノ粒子としては、平均粒径１ｎｍ〜１００ｎｍのものが好ましい。この範囲において金属ナノ粒子の低融点性、焼成後の低抵抗性という効果がより多く得られるからである。ここで、「平均粒径」は、金属ナノ粒子インクに含まれる金属ナノ粒子群の代表的な粒径を指す。また、「粒径」は、個々の金属ナノ粒子の幾何学的な粒径を指す。
【００８０】
金属ナノ粒子インクに含まれる金属ナノ粒子の具体例としては、Ｃｒ、Ｆｅ、Ｎｉ、Ｃｕ、Ｚｎ、Ｇｅ、Ｐｄ、Ｐｔ、Ａｇ、Ｉｎ、Ｓｎ、Ｔｅ、Ａｕ、Ｂ、ＭｎおよびＲｈの中から選ばれる一種類の金属からなるナノ粒子、またはその中から選ばれる二種類以上の金属の合金からなるナノ粒子が好ましい。二種類以上の金属の合金からなるナノ粒子としては、Ｃｒ−Ｎｉ、Ｆｅ−Ｓｉ、Ｆｅ−Ｎｉ、Ｃｏ−Ｎｉ、Ｆｅ−Ｃｏ、Ｃｕ−Ｓｉ、Ｃｕ−Ｓｎ、Ｐｄ−Ｐｔ、Ａｇ−Ｐｄ、Ａｇ−Ｉｎ、Ａｇ−Ａｕ、Ａｇ−Ｃｕ、Ａｕ−Ｇｅ、Ａｕ−Ｓｎ、Ａｕ−Ｐｄ、Ｆｅ−Ｐｄ、Ｃｏ−ＰｄおよびＮｉ−Ｐｄの中から選ばれる少なくとも一種類の合金からなる微粒子が好ましい。
【００８１】
金属ナノ粒子インクに含まれる金属ナノ粒子は、水もしくはキシレン、トルエン、オレフィン系などの有機溶剤中に、凝集することなく分散しており、全体がインク状（もしくは液状）となっている。金属ナノ粒子を水または有機溶剤中に分散させるために、適当な分散剤が添加されている。また、金属ナノ粒子の自然凝集を防止するため、金属ナノ粒子の各々は適当な被覆剤で覆われている。
【００８２】
次に、金属ナノ粒子インク膜２０が形成された絶縁性基板１を１００℃の温度で所定時間加熱し、金属ナノ粒子インク膜２０の仮焼成を行う。これは、金属ナノ粒子インク膜２０に含まれている有機溶剤をある程度除去して、金属ナノ粒子インク膜２０を仮硬化させるために行う。金属ナノ粒子インク膜２０の「仮硬化（仮焼成）」は、次の工程でマスク１７と一緒に金属ナノ粒子インク膜２０を選択的に除去する際に、金属ナノ粒子インク膜２０のマスク１７上にある部分の選択的除去が良好に行われる程度に行えばよい。仮硬化（仮焼成）の温度は、使用する金属ナノ粒子インクの種類等に応じて適宜調整される。
【００８３】
金属ナノ粒子インク膜２０の仮硬化が完了した後、絶縁性基板１からマスク１７を剥離する。その結果、仮硬化した金属ナノ粒子膜２０のマスク１７の表面に付着した部分はマスク１７と一緒に除去されるため、仮硬化した金属ナノ粒子膜２０が溝１８の内部にのみ残される（図３（ｅ））。この段階では、溝１８の内部に残った金属ナノ粒子膜２０は、絶縁性基板１の表面から少し突出した状態になる。
【００８４】
最後に、溝１８の内部に仮硬化した金属ナノ粒子膜２０が残された状態の絶縁性基板１を、１５０〜２００℃の温度で所定時間加熱し、残存した金属ナノ粒子インク膜２０の本焼成（本硬化）を行う。この本焼成（本硬化）の際に、金属ナノ粒子インク膜２０中に残留している有機溶剤および分散剤が除去されると共に、各金属ナノ粒子を被覆している被覆剤が揮発し、金属ナノ粒子同士が接触せしめられて硬化するため、金属ナノ粒子インク膜２０は導電性を有する金属膜となる。こうして形成された金属膜は、溝１８の内部に埋め込まれた埋込配線、すなわちゲート配線２となる（図３（ｆ））。なお、本焼成の温度は、使用する金属ナノ粒子インクの種類等に応じて適宜調整される。
【００８５】
本焼成の際に、被覆剤、有機溶剤および分散剤が除去されるため、金属ナノ粒子インク膜２０の体積減少（膜減り）が生じるが、あらかじめ膜減り量を計算して金属ナノ粒子インク膜２０の膜厚を大きめに設定してあるため、図３（ｆ）に示すように、絶縁性基板１の表面とゲート配線２の表面は面一（平坦）になる。
【００８６】
なお、図示していないが、ゲート配線２と同時に、絶縁性基板１の表面に埋設されたゲート電極３も形成される。
【００８７】
以上説明したように、本発明の一実施形態に係る埋込配線の形成方法では、埋込配線すなわちゲート配線２（とゲート電極３）を金属ナノ粒子インクを使用して形成しており、その金属ナノ粒子インクは１００〜２００℃程度の低温で硬化して十分な低抵抗特性が得られることから、液体有機金属のような焼成温度の高さに起因する絶縁性基板材料の限定がなくなる。つまり、絶縁性基板１の材料は耐熱性の高いものに限定されなくなる。
【００８８】
また、金属ナノ粒子インク膜２０は、液体有機金属よりも非金属成分すなわち不純物の含有量が少ないため、前記金属ナノ粒子インクを用いて形成されるゲート配線２（とゲート電極３）の中に存在する不純物も少なくなる。しかも、前記金属ナノ粒子インクは、含まれている金属粒子の粒径がｎｍオーダーであって十分小さいため、それを硬化して得られる金属ナノ粒子インク膜２０の表面の平坦性が高い。一般的に、金属膜の平坦性が高いほど、また腐食のトリガーとなる不純物濃度が小さいほど、その金属膜の耐食性が向上するため、金属ナノ粒子インク膜２０を用いるこの埋込配線の形成方法では、液体有機金属を用いて形成した金属膜の大きな課題であった、残留不純物をトリガーとするゲート配線２に設けられるゲート入力端子部の耐食性の劣化を防ぐことができる。つまり、不純物に起因するゲート入力端子部の耐食性が向上する。
【００８９】
また、前記金属ナノ粒子インクは、液体有機金属よりも焼成後の凝集による体積収縮率が小さいため、当該金属ナノ粒子インクを焼成して得られる金属ナノ粒子インク膜２０の膜厚のバラツキが抑制される。よって、金属ナノ粒子インク膜２０をパターン化して得られる埋込配線すなわちゲート配線２（とゲート電極３）の膜厚の精度は、良好なものとなる。
【００９０】
また、溝１８を形成するために使用したマスク１７を剥離することにより、金属ナノ粒子インク膜２０の不要部分を除去し、もって溝１８中にゲート配線２を形成する（つまりリフトオフ法を使用する）ので、マスク１７の剥離と金属ナノ粒子インク膜２０のパターン化が一つの工程で完了する。よって、工程数を少なくすることができる。
【００９１】
さらに、溝１８を形成するために使用したマスク１７を残したままで、スピンコート法などにより絶縁性基板１の表面の全体に金属ナノ粒子インクを載置して、溝１８の内部に当該金属ナノ粒子インクを充填する。そして、そのインクの仮硬化により金属ナノ粒子インク膜２０を形成してからマスク１７を剥離することによって金属ナノ粒子インク膜２０をパターン化し、残存した金属ナノ粒子インク膜２０を本硬化してから所望パターンを持つゲート配線２（とゲート電極３）を得る。したがって、ゲート配線２のパターンが微細であっても、配線用材料（すなわち前記金属ナノ粒子インク）を絶縁性基板１の溝１８中に埋め込む際に、ボイド等の不良が生じることがないと共に、下地導電膜の形成や表面研磨等の余分な工程が不要である。しかも、その配線用材料膜すなわち金属ナノ粒子インク膜２０のパターニングは、確実に行われる。
【００９２】
さらに、配線材料としての金属ナノ粒子インクを絶縁性基板１の溝１８中に埋め込んでゲート配線２（とゲート電極３）を形成するので、配線抵抗の上昇と段差の増加を抑制しながら、配線の延長・微細化に対応することができる。このため、段差に伴う断線不良や液晶配向の乱れによるディスクリネーションなどの表示不良が生じない。よって、表示装置の大型化、高密度化、高開口率化に対応することができる。
【００９３】
以上述べた工程を経て、図３（ｆ）のように、ゲート配線２とゲート電極３の絶縁性基板１の表面への埋設が完了すると、続いて、以下のようにしてＴＦＴが完成せしめられる。
【００９４】
ゲート配線２とゲート電極３の形成が完了した後、絶縁性基板１の全面に、例えばＳｉＮ膜をプラズマＣＶＤ法によって３００〜５００ｎｍ程度の厚さで成膜し、ゲート絶縁膜１３とする。そして、ゲート絶縁膜１３の上に、半導体膜４となる真性アモルファスシリコン（ａ−Ｓｉ）膜を２００ｎｍ程度の厚さで形成し、さらに、その上にリンを含むｎ＋型半導体膜１４となるｎ＋型ａ−Ｓｉ膜を５０ｎｍ程度の厚さで形成する。これら二つのａ−Ｓｉ膜は、いずれもプラズマＣＶＤ法により形成する。そして、所定パターンに形成したレジストをマスクとして、上記ｎ＋型ａ−Ｓｉ膜と真性ａ−Ｓｉ膜を順次ドライエッチングし、もってゲート電極３の直上にゲート絶縁膜１３を介してアイランド状の半導体膜４を形成する。なお、半導体膜４には、ポリシリコン膜を用いてもよい。
【００９５】
次に、スパッタリング法により、絶縁性基板１の全面に、Ｍｏ膜などの金属膜を３００ｎｍ程度の厚さで堆積する。この金属膜は、ゲート絶縁膜１３上に位置する。そして、所定パターンに形成したレジスト膜（図示せず）をマスクとして、この金属膜を選択的にエッチングし、ソース電極５及びドレイン電極８とドレイン配線７を形成する。
【００９６】
次に、ソース電極５およびドレイン電極８をマスクとして上記ｎ＋型ａ−Ｓｉ膜をドライエッチングする。このエッチングにより、アイランド状の半導体膜４のソース電極５およびドレイン電極８の間でｎ＋型ａ−Ｓｉ膜が選択的に除去され、ギャップが形成される。半導体膜４の内部のこのギャップの直下の位置が、チャネル領域となる。こうして、スイッチング素子であるＴＦＴが、ゲート配線２とドレイン配線７との交点の近傍に形成される（図１参照）。
【００９７】
次に、絶縁性基板１の全面に、プラズマＣＶＤ法により、例えばＳｉＮ膜を１５０〜２００ｎｍ程度の厚さで成膜し、パッシベーション膜１５とする。その後、所定パターンに形成したレジスト（図示せず）をマスクとして、ＴＦＴ部のソース電極５と重なる所定位置においてパッシベーション膜１５を選択的に除去すると同時に、ゲート入力端子部のゲート配線２と重なる所定位置においてパッシベーション膜１５及びゲート絶縁膜１３を選択的に除去し、ソース電極５に達するコンタクトホール６と、ゲート配線２に達するコンタクトホール１１をそれぞれ形成する（図２（ａ）、（ｂ）参照）。
【００９８】
次に、絶縁性基板１の全面に、スパッタリング法により、例えばＩＴＯ（Indium Tin Oxide）などの透明導電膜を５０ｎｍ程度の厚さで成膜する。そして、この透明導電膜を所要パターンに形成したレジスト（図示せず）をマスクとして選択的に除去し、もって画素電極１０と透明導電膜１２を形成する。画素電極１０は、コンタクトホール６を介してソース電極５に接触している。透明導電膜１２は、コンタクトホール１１を介してゲート配線２に接触している。
【００９９】
こうして、図１〜図２に示すようなＴＦＴ、画素電極１０、ゲート配線２およびドレイン配線７が完成する。
【０１００】
以上説明したように、本発明の一実施形態に係る液晶表示装置用ＴＦＴ基板の製造方法では、上述した本発明の一実施形態に係る埋込配線の形成方法を用いて、絶縁性基板１の表面に形成された溝１８の内部にゲート配線２（埋込配線）を形成しているので、当該埋込配線の形成方法と同一の効果が得られる。
【０１０１】
また、上記のようにして製造したＴＦＴ基板に、公知の方法で製造した、カラーフィルタ、ブラックマトリクス等が形成された対向基板を組み合わせ、両基板の間に液晶層を挟んで一体化することにより、液晶表示装置が得られる。
【０１０２】
この液晶表示装置では、上述した本発明の一実施形態に係る埋込配線の形成方法を用いてＴＦＴ基板上のゲート配線２とゲート電極３（すなわち埋込配線）を形成しているので、当該埋込配線の形成方法と同一の効果が得られる。
【０１０３】
（変形例）
なお、上記実施形態は、本発明の好適な例を示すものであり、本発明はこの実施形態に限定されず、種々の変更が可能なことは言うまでもない。
【０１０４】
例えば、上記実施形態では、絶縁性基板の表面エネルギーを大きくして親インク処理層を形成した後に、金属ナノ粒子インクを塗布しているが、絶縁性基板の表面エネルギーが金属ナノ粒子インクの表面張力よりも大きい場合には、絶縁性基板の表面エネルギーを大きくせずに（親インク処理層を形成せずに）金属ナノ粒子インクを塗布してもよい。
【０１０５】
金属ナノ粒子インクに用いられる金属ナノ粒子としては、導電性を持つ金属または合金のｎｍオーダーの粒子であれば、上記実施形態で使用された金属または合金のナノ粒子以外のものも使用可能である。
【０１０６】
また、上記実施形態では、本発明を液晶表示装置のＴＦＴ基板上のゲート配線に適用しているが、本発明はこれには限定されない。絶縁性基板中に形成される埋込配線を持つものであれば、他の任意の形式の表示装置にも適用が可能である。
【図面の簡単な説明】
【０１０７】
【図１】本発明の一実施形態に係る埋込配線の形成方法を適用した、液晶表示装置のＴＦＴ基板の要部平面図である。
【図２】（ａ）は図１の液晶表示装置に使用されたＴＦＴ基板のＴＦＴ部の構成を示す、図１のＡ−Ａ’線に沿った要部断面図、（ｂ）は当該ＴＦＴ基板のゲート入力端子部の構成を示す、図１のＢ−Ｂ’線に沿った要部断面図、（ｃ）は当該ＴＦＴ基板のゲート配線とドレイン配線の交差部の構成を示す、図１のＣ−Ｃ’線に沿った要部断面図である。
【図３】本発明の一実施形態に係る埋込配線の形成方法を工程毎に示す、図１の液晶表示装置に使用されたＴＦＴ基板の絶縁性基板の要部断面図である。
【図４】（ａ）は従来の液晶表示装置に使用されたＴＦＴ基板のＴＦＴ部の構成を示す要部断面図、（ｂ）は当該ＴＦＴ基板のゲート入力端子部の構成を示す要部断面図、（ｃ）は当該ＴＦＴ基板のゲート配線とドレイン配線の交差部の構成を示す要部断面図である。
【符号の説明】
【０１０８】
１  絶縁性基板
２  ゲート配線
３  ゲート電極
４  アイランド状半導体膜
５  ソース電極
６  コンタクトホール
７  ドレイン配線
８  ドレイン電極８
９  ゲート遮光膜
１０  画素電極
１１  コンタクトホール
１２  透明導電膜
１３  ゲート絶縁膜
１４  ｎ＋型半導体膜
１５  パッシベーション膜
１７  マスク
１８  絶縁性基板の溝
１９  親インク処理層
２０  金属ナノ粒子インク膜
【図１】
2008251814.tif 000003
【図２】
2008251814.tif 000004
【図３】
2008251814.tif 000005
【図４】
2008251814.tif 000006